FR 2618725 A1 19890203 FR 8710640 A 19870727 Panneau de bois muni d'un revêtement adhérent. L'invention est relative aux panneaux à base de bois munis d'un revêtement adhérent en matière synthétique. On appelle ici panneau à base de bois tout panneau formé de bois pour une partie substantielle, notamment les planches de bois massif, les panneaux de contreplaqué, de lamellé, de particules ou de fibres de bois agglomérées. De tels panneaux revêtus sont utilisés par exemple pour le coffrage du béton ou comme éléments décoratifs, par exemple dans le batiment. Les revêtements peuvent avoir un but protecteur, par exemple contre l'abrasion, les agents chimiques ou les intempéries, et/ou un but décoratif. On connait de tels panneaux dont le revêtement en matière synthétique est constitué par une peinture ou un vernis. L'application d'un tel revêtement suppose un temps de séchage ou de polymérisation prolongé. Le but de l'invention est de remédier à cet inconvénient. Selon l'invention, la matière synthétique constituant le revêtement est une résine thermofusible. Les résines thermofusibles sont en elles-mêmes bien connues. Il s'agit de compositions polymères solides à température ordinaire, qui peuvent être mises en oeuvre à l'état fondu et qui acquièrent dès leur refroidissement leurs qualités définitives. Pour pouvoir utiliser le panneau selon l'invention, il suffit donc d'y appliquer le revêtement à l'état fondu et d'attendre son refroidissement, qui ne demande qu'un temps très court. Les résines thermofusibles sont couramment utilisées comme colles. Pour la réalisation du revêtement selon l'invention, on peut utiliser les procédés et l'outillage employés pour l'encollage des surfaces par des colles thermofusibles. On peut procéder par exemple au moyen d'une extrudeuse ou d'un autre applicateur muni d'un rouleau encolleur, d'une buse à lèvres ou d'une racle. On peut également déposer la résine sous forme de poudre ou de feuille et la faire fondre ensuite, par exemple en exposant la surface recouverte à un rayonnement infrarouge. Outre les fonctions habituelles rappelées ci-dessus : protection contre l'usure, contre l'humidité, contre les agents chimiques et atmosphériques, le revêtement selon l'invention peut sans aucune difficulté masquer des défauts de surface tels que des manques de matière, et permettre ainsi l'utilisation de panneaux de qualité médiocre. La résine thermofusible constituant le revêtement peut comprendre au moins un polymère choisi parmi les polyamides, le polyéthylène, les polyesters, les polyestéramides, les polyuréthanes et leurs copolymères. Selon un mode de réalisation préféré, cette résine comprend au moins une composition polyamide obtenue en faisant réagir des acides carboxyliques et des amines. A cet effet on utilise cumulativement - des acides gras polymères dont la teneur en acides gras dimères est supérieure à 19% et de préférence comprise entre 76 et 100% en poids, - des acides gras monomères linéaires ou ramifiés contenant de 2 à 24 atomes de carbone, et - un ou plusieurs acides dicarboxyliques, soit aliphatiques contenant de 6 à 20 atomes de carbone, de préférence entre 6 et 12 atomes de carbone, soit aromatiques contenant un ou plusieurs noyaux benzéniques, ou leurs esters ou anhydrides. Les amines utilisées incluent une ou plusieurs amines aliphatiques linéaires ou ramifiées contenant de 2 à 12 atomes de carbone. Ces compositions polyamides thermofusibles, connues en ellesmêmes, et notamment utilisées comme colles, présentent une combinaison de propriétés qui les rendent particulièrement convenables pour la réalisation de panneaux revêtus selon l'invention : bonne adhésion sur le bois ou les panneaux à base de bois, bonne souplesse, dureté relativement élevée leur conférant une bonne résistance à l'abrasion, bonne tenue en température. Aux acides et amines ci-dessus peuvent être ajoutés, sans nuire aux qualités de la résine, des aminoacides et/ou des lactames dans la limite de 10% en poids environ de la composion polyamide. Par ailleurs, il peut être utile dans certains cas de faire appel à des amines de types particuliers - des amines aromatiques contenant un ou plusieurs noyaux benzéniques, qui améliorent la tenue à l'humidité, - des amines hétérocycliques qui facilitent l'accrochage sur certains supports, - des amines oxycarbonées qui améliorent la tenue au froid. Les quantités relatives des différents acides et des différentes amines pourront être définies sans difficulté, en fonction des propriétés souhaitées, par l'homme de métier ayant l'expérience de la mise en oeuvre des résines thermofusibles. Bien entendu, on pourra incorporer à la résine thermofusible, quelle qu'en soit la nature, des additifs destinés à en améliorer les propriétés, par exemple des additifs facilitant l'étalement de la résine et le mouillage des surfaces par celle-ci, des lubrifiants, tels que des éthylènes distéramides, facilitant l'extrusion, des antioxydants et des stabilisants améliorant la tenue de la résine à l'oxydation et aux attaques radicalaires, des colorants, des charges minérales ou organiques. Revendications. 1. Panneau à base de bois muni d'un revêtement adhérent en matière synthétique, caractérisé en ce que ladite matière synthétique est une résine thermofusible. 2. Panneau selon la revendication 1, caractérisé en ce que le revêtement est un revêtement protecteur. 3. Panneau selon l'une des revendications 1 et 2, caractérisé en ce que le revêtement est un revêtement décoratif. 4. Panneau de bois selon l'une des revendications précédentes, caractérisé en ce que la résine thermofusible comprend au moins un polymère choisi parmi les polyamides, le polyéthylène, les polyesters, les polyestéramides, les polyuréthanes et leurs copolymères. 5. Panneau selon la revendication 4, caractérisé en ce que la résine thermofusible comprend au moins une composition polyamide obtenue en faisant réagir des acides carboxyliques et des amines, les acides comprenant cumulativement des acides gras polymères dont la teneur en acides gras dimères est supérieure à 19% en poids, des acides gras monomères linéaires ou ramifiés contenant de 2 à 24 atomes de carbone et un ou plusieurs acides dicarboxyliques, soit aliphatiques contenant de 6 à 20 atomes de carbone, soit aromatiques contenant un ou plusieurs noyaux benzéniques, ou leurs esters ou anhydrides, et les amines comprenant une ou plusieurs amines aliphatiques linéaires ou ramifiées contenant de 2 à 12 atomes de carbone. 6. Panneau selon la revendication 5, caractérisé en ce que la teneur en acides gras dimères des acides gras polymères est comprise entre 76 et 100%. 7. Panneau selon l'une des revendications 5 et 6, caractérisé en ce que les acides dicarboxyliques aliphatiques contiennent de 6 à 12 atomes de carbone. 8. Panneau selon l'une des revendications 5 à 7, caractérisé en ce que des aminoacides ou des lactames participent en outre à la formation de la composition polyamide dans la limite de 10% en poids environ de cette dernière. 9. Panneau selon l'une des revendications 5 à 8, caractérisé en ce que participent en outre à la formation de la composition polyamide une ou plusieurs amines choisies parmi les amines aromatiques contenant un ou plusieurs noyaux benzéniques, les amines hétérocycliques et les amines oxycarbonées. 10. Panneau selon l'une des revendications précédentes, caractérisé en ce que des additifs sont incorporés à la résine thermofusible pour en améliorer les propriétés.